(57)【要約】【課題】非結晶質の薄膜の化成処理層が形成された被塗物の表面に生じる電着塗膜層のムラを抑制する。【解決手段】自動車ボディ表面に化成処理層を形成する化成処理工程と、化成処理層上に電着塗膜層を形成する電着塗装工程とを備える電着塗装方法において、化成処理工程は、自動車ボディ表面に非結晶質の薄膜化成処理層を形成する化成工程を含み、電着塗装工程は、自動車ボディに第１電着塗膜を形成する第１電着工程と、自動車ボディの外板部に形成された第１電着塗膜の電気抵抗が、内板部に形成された第１電着塗膜の電気抵抗よりも高くなるように、該第１電着塗膜の熱フローを行う熱フロー工程と、該自動車ボディに第２電着塗膜を形成する第２電着工程とを含む。【選択図】図１
2019127642.tif 000002
【特許請求の範囲】
【請求項１】
被塗物の表面に化成処理層を形成する化成処理工程と、
上記化成処理工程後に上記化成処理層が形成された被塗物の表面に電着塗膜層を形成する電着塗装工程とを備える電着塗装方法であって、
上記化成処理工程は、
被塗物を化成溶液に浸漬させて該被塗物の表面に非結晶質の薄膜の化成処理層を形成する化成工程を含み、
上記電着塗装工程は、
第１電着槽において、上記化成処理層が形成された被塗物と対極との間に直流電圧を印加して該被塗物に第１電着塗膜を形成する第１電着工程と、
上記第１電着工程後に上記第１電着塗膜が形成された被塗物の上記対極に近い部位に形成された第１電着塗膜の電気抵抗が、上記対極から遠い部位に形成された第１電着塗膜の電気抵抗よりも高くなるように、該第１電着塗膜の熱フローを行う熱フロー工程と、
上記熱フロー工程後に第２電着槽において、上記第１電着塗膜に熱フローが施された被塗物と対極との間に直流電圧を印加して該被塗物に第２電着塗膜を形成する第２電着工程と、
上記第２電着工程後に上記第１電着塗膜及び第２電着塗膜を加熱硬化させる硬化工程とを含むことを特徴とする電着塗装方法。
【請求項２】
請求項１に記載の電着塗装方法において、
上記電着塗装工程は、上記第１電着工程の後、上記熱フロー工程の前に、
上記第１電着工程後に上記第１電着塗膜が形成された被塗物を水洗する水洗工程と、
上記水洗工程後に水洗用の洗浄水が停滞する、被塗物の略水平になった洗浄水停滞面上の洗浄水を除去又は低減させる洗浄水除去低減工程とをさらに含むことを特徴とする電着塗装方法。
【請求項３】
請求項２に記載の電着塗装方法において、
上記洗浄水除去低減工程は、上記洗浄水停滞面から洗浄水が排除されるように該洗浄水停滞面に気体を吹き付ける工程であることを特徴とする電着塗装方法。
【請求項４】
請求項２又は３に記載の電着塗装方法において、
上記水洗工程は、
上記第１電着塗膜が形成された被塗物をディップ水洗槽に貯留された洗浄水に浸漬するディップ水洗工程と、
上記ディップ水洗工程の前又は後に、上記第１電着塗膜が形成された被塗物に対して洗浄水を吹き付けるスプレー水洗工程とを含むことを特徴とする電着塗装方法。
【請求項５】
請求項１〜４のいずれか１つに記載の電着塗装方法において、
上記熱フロー工程の熱フローは、上記第１電着塗膜の焼付け温度よりも低い温度の温風を上記被塗物に吹き付けることによって行うことを特徴とする電着塗装方法。
【請求項６】
請求項５に記載の電着塗装方法において、
上記熱フロー工程の熱フローは、上記第１電着槽における上記被塗物の上記対極に近い部位に形成された第１電着塗膜が７０℃から１００℃に数分間加熱された状態になるように行うことを特徴とする電着塗装方法。
【請求項７】
請求項１〜６のいずれか１つに記載の電着塗装方法において、
上記化成工程で用いる化成溶液は、酸化ジルコニウム処理液であることを特徴とする電着塗装方法。
【請求項８】
請求項１〜７のいずれか１つに記載の電着塗装方法において、
上記化成処理工程の前に、被塗物の表面の汚れ又は油脂分を除去する脱脂洗浄工程をさらに備え、
上記脱脂洗浄工程は、
脱脂溶液を貯留した脱脂槽が予め設けられ、
表面の汚れ又は油脂分を除去する前の被塗物を該脱脂溶液に浸漬させ、該脱脂槽の下部に配置した超音波振動子によって該脱脂溶液を超音波振動させることで該被塗物を脱脂洗浄する脱脂工程を含むことを特徴とする電着塗装方法。
【請求項９】
請求項２〜８のいずれか１つに記載の電着塗装方法において、
上記被塗物が自動車ボディであり、上記洗浄水停滞面が該自動車ボディのルーフであることを特徴とする電着塗装方法。
【請求項１０】
被塗物の表面に化成処理層を形成する化成処理手段と、
上記化成処理層が形成された被塗物の表面に電着塗膜層を形成する電着塗装手段とを備える電着塗装装置であって、
上記化成処理手段は、
化成溶液が貯留された化成槽を有し、被塗物を該化成溶液に浸漬させて該被塗物の表面に非結晶質の薄膜の化成処理層を形成する化成手段を備え、
上記電着塗装手段は、
第１電着槽を有し、上記化成処理層が形成された被塗物と対極との間に直流電圧を印加して該被塗物に第１電着塗膜を形成する第１電着手段と、
上記第１電着塗膜が形成された被塗物の上記対極に近い部位に形成された第１電着塗膜の電気抵抗が、上記対極から遠い部位に形成された第１電着塗膜の電気抵抗よりも高くなるように、該第１電着塗膜の熱フローを行う熱フロー手段と、
第２電着槽を有し、上記第１電着塗膜に熱フローが施された被塗物と対極との間に直流電圧を印加して該被塗物に第２電着塗膜を形成する第２電着手段と、
上記第１電着塗膜及び第２電着塗膜を加熱硬化させる硬化手段とを備えることを特徴とする電着塗装装置。
【請求項１１】
請求項１０に記載の電着塗装装置において、
上記電着塗装手段は、上記第１電着手段と上記熱フロー手段との間に、
上記第１電着塗膜が形成された被塗物を水洗する水洗手段と、
上記水洗手段における水洗用の洗浄水が停滞する、被塗物の略水平になった洗浄水停滞面上の洗浄水を除去又は低減させる洗浄水除去低減手段とをさらに備えることを特徴とする電着塗装装置。
【請求項１２】
請求項１１に記載の電着塗装装置において、
上記洗浄水除去低減手段は、上記洗浄水停滞面から洗浄水が排除されるように該洗浄水停滞面に気体を吹き付けるブローノズルを備えることを特徴とする電着塗装装置。
【請求項１３】
請求項１１又は１２に記載の電着塗装装置であって、
上記水洗手段は、
上記第１電着塗膜が形成された被塗物を浸漬する洗浄水を貯留したディップ水洗槽と、
上記ディップ水洗槽の前又は後に、上記第１電着塗膜が形成された被塗物に対して洗浄水を吹き付けるスプレーノズルとを備えることを特徴とする電着塗装装置。
【請求項１４】
請求項１０〜１３のいずれか１つに記載の電着塗装装置において、
上記熱フロー手段は、上記洗浄水が除去又は低減された被塗物に上記第１電着塗膜の焼付け温度よりも低い温度の温風を吹き付ける熱フロー装置を備えることを特徴とする電着塗装装置。
【請求項１５】
請求項１０〜１４のいずれか１つに記載の電着塗装装置において、
上記化成槽には、上記化成溶液として酸化ジルコニウム処理液が貯留されていることを特徴とする電着塗装装置。
【請求項１６】
請求項１０〜１５のいずれか１つに記載の電着塗装装置において、
上記化成処理手段の前に、被塗物の表面の汚れ又は油脂分を除去する脱脂洗浄手段をさらに備え、
上記脱脂洗浄手段は、
脱脂溶液が貯留された脱脂槽を有し、表面の汚れ又は油脂分を除去する前の被塗物を該脱脂溶液に浸漬させ、該脱脂槽の下部に配置された超音波振動子によって該脱脂溶液を超音波振動させることで該被塗物を脱脂洗浄する脱脂手段を備えることを特徴とする電着塗装装置。
【請求項１７】
請求項１２、請求項１２を引用する請求項１３、請求項１２を引用する請求項１４、請求項１２を引用する請求項１５、又は請求項１２を引用する請求項１６のいずれか１つに記載の電着塗装装置において、
上記被塗物は、自動車ボディであり、上記洗浄水停滞面は該自動車ボディのルーフであり、
上記水洗手段から上記熱フロー手段にわたって延びるガイドレールと、
上記ガイドレールに吊り下げられ、上記自動車ボディを搭載して上記水洗手段から上記熱フロー手段に搬送するハンガーとをさらに備え、
上記ブローノズルは、上記気体が上記自動車ボディのルーフに吹き付けられるように気体吹出口を下向きにして、上記自動車ボディが上記ハンガーに搭載されて通る場所の上方に配置されており、
上記ブローノズルへの気体の供給及びその停止を制御する電磁弁と、
上記自動車ボディのルーフが上記ブローノズルの気体吹出口の前方を通過する間に気体が上記ブローノズルに供給され、且つ上記ハンガーを構成するフレームが上記ブローノズルの気体吹出口の前方を横切るときには上記気体の供給が停止するように、上記自動車ボディの搬送位置に応じて、上記電磁弁の動作を制御する制御装置とをさらに備えることを特徴とする電着塗装装置。
【発明の詳細な説明】
【技術分野】
【０００１】
本発明は、電着塗装方法及び電着塗装装置に関するものである。
【背景技術】
【０００２】
自動車ボディ等に代表される金属部材は、電着塗装される場合があるが、この電着塗装を施す前に、この金属部材を脱脂洗浄した後に化成皮膜（化成処理層）を形成するいわゆる前処理が行われる。
【０００３】
従来の電着塗装の前処理は、金属部材に付着した油分、鉄粉、塵埃などを除去する脱脂洗浄工程と、洗浄された金属部材の表面にリン酸亜鉛系の化成皮膜を形成する化成処理工程とで構成されている。このリン酸亜鉛系化成処理は、熱延鋼板や冷延鋼板等の鋼、亜鉛メッキ鋼板及び一部のアルミニウム合金の表面に耐食性に優れる皮膜を析出させることができる。
【０００４】
ところが、リン酸亜鉛系化成処理は化学的反応によって化成皮膜を形成するため、湖沼や湾などで富栄養化の原因となるリンを含む化成スラッジが必然的に生じてしまい、環境負荷が大きいという問題があった。
【０００５】
そこで、例えば特許文献１に示すように、ジルコニウム、チタン及びハフニウムからなる群より選ばれる少なくとも一種の、並びにフッ素を含有し、実質的にリン酸イオンを含有しない化成処理液を化成処理に用いることで、スラッジの発生を抑制し、環境への負荷を少なくすることができる。
【先行技術文献】
【特許文献】
【０００６】
【特許文献１】特開２００４−２１８０７３号公報
【発明の概要】
【発明が解決しようとする課題】
【０００７】
ところで、特許文献１にあるようなジルコニウム系化成処理液によって形成される化成皮膜は、非結晶質の皮膜であり、リン酸系化成処理液によって形成される化成皮膜と比べて膜厚が薄い。この結果、電着塗装のつきまわり性（被塗物の隅々まで塗膜が形成される能力及び塗膜が均一の厚さに付く能力）が低下し、薄膜の化成皮膜上に形成される電着塗膜層にムラが生じやすくなる。
【０００８】
本発明は斯かる点に鑑みてなされたものであり、その目的とするところは、非結晶質の薄膜の化成処理層が形成された被塗物の表面に生じる電着塗膜層のムラを抑制することにある。
【課題を解決するための手段】
【０００９】
上記の目的を達成するために、第１の発明では、被塗物の表面に化成処理層を形成する化成処理工程と、上記化成処理工程後に上記化成処理層が形成された被塗物の表面に電着塗膜層を形成する電着塗装工程とを備える電着塗装方法であって、上記化成処理工程は、被塗物を化成溶液に浸漬させて該被塗物の表面に非結晶質の薄膜の化成処理層を形成する化成工程を含み、上記電着塗装工程は、第１電着槽において、上記化成処理層が形成された被塗物と対極との間に直流電圧を印加して該被塗物に第１電着塗膜を形成する第１電着工程と、上記第１電着工程後に上記第１電着塗膜が形成された被塗物の上記対極に近い部位に形成された第１電着塗膜の電気抵抗が、上記対極から遠い部位に形成された第１電着塗膜の電気抵抗よりも高くなるように、該第１電着塗膜の熱フローを行う熱フロー工程と、上記熱フロー工程後に第２電着槽において、上記第１電着塗膜に熱フローが施された被塗物と対極との間に直流電圧を印加して該被塗物に第２電着塗膜を形成する第２電着工程と、上記第２電着工程後に上記第１電着塗膜及び第２電着塗膜を加熱硬化させる硬化工程とを含むことを特徴とする。
【００１０】
上記構成によれば、第１電着槽において、非結晶質の薄膜化成処理層が形成された被塗物と対極との間に直流電圧を印加することで、被塗物の表面に第１電着塗膜が形成される。第１電着塗膜は、対極に近く電流密度が高くなる部位に厚く形成され、対極から遠く電流密度が低くなる部位には薄く形成される。
【００１１】
次いで、第１電着塗膜が形成された被塗物の対極に近い部位に形成された第１電着塗膜の電気抵抗が、対極から遠い部位に形成された第１電着塗膜の電気抵抗よりも高くなるように、第１電着塗膜の熱フロー行うことで、続く第２電着工程において、対極に近い部位に形成された第１電着塗膜上に比べて、対極から遠い部位に形成された第１電着塗膜上に第２電着塗膜が厚く形成される。
【００１２】
そして、第１電着塗膜に熱フローが施された被塗物と対極との間に直流電圧を印加することで、被塗物に上記のように第２電着塗膜が形成される。この結果、対極に近い部位と対極から遠い部位それぞれの、第１電着塗膜と第２電着塗膜とを合わせた電着塗膜の厚さを所望の厚さにコントロールすることが容易になる。
【００１３】
よって、被塗物の対極に近い部位と対極から遠い部位それぞれの電着塗膜の厚さを容易に所望の厚さにコントロールできるので、非結晶質の薄膜化成処理層が形成された被塗物の表面に生じる電着塗膜層のムラを抑制することができる。
【００１４】
第２の発明では、第１の発明において、上記電着塗装工程は、上記第１電着工程の後、上記熱フロー工程の前に、上記第１電着工程後に上記第１電着塗膜が形成された被塗物を水洗する水洗工程と、上記水洗工程後に水洗用の洗浄水が停滞する、被塗物の略水平になった洗浄水停滞面上の洗浄水を除去又は低減させる洗浄水除去低減工程とをさらに含むことを特徴とする。
【００１５】
上記構成によれば、第１電着工程の後且つ熱フロー工程の前に、第１電着塗膜が形成された被塗物を水洗する水洗工程を含むことで、第１電着塗料を第１電着工程の外へ持ち出すことを最小限に抑えることができる。
【００１６】
ここで、第１電着塗膜が形成された被塗物を水洗する水洗工程の後に、その水洗用の洗浄水が一部残ったまま、第１電着塗膜に熱フロー工程を行うと、第１電着塗膜の洗浄水で濡れた部分と洗浄水が付着していない乾いた部分との境界に凹部が生じる。このような凹部を生じた状態で２回目の電着塗装が行なわれると、凹部になった部分は電気抵抗がその周囲よりも低いため、電着塗料が付着しやすくなる。このため、上記濡れた部分と乾いた部分との境界に対応する部分の第２電着塗膜が局部的に厚くなり、凸部を生ずる。このようになると、下塗りである電着塗膜の上に中塗り塗装及び上塗り塗装が行なわれても、塗装面に平滑性が得られず、或いは、下塗りである電着塗膜の凹凸が中塗り塗膜及び上塗り塗膜を通して外観に現れ、見映えが悪くなる。
【００１７】
上記構成によれば、第１電着塗膜が形成された被塗物を水洗した後、水洗用の洗浄水が停滞する、被塗物の略水平になった洗浄水停滞面上の洗浄水を除去又は低減させることで、続く熱フロー工程において、第１電着塗膜の表面に凹部が生ずることを抑制することができる。また、洗浄水停滞面上の洗浄水が完全に除去されずに、一部残る状態であっても、その洗浄水の残存量が少ないから、続く熱フロー工程では、該熱フローのための加熱によって、その洗浄水が速やかに蒸発する。すなわち、熱フロー時において、第１電着塗膜の濡れた部分と乾いた部分との間の体積収縮差が大きい状態が長く続くことはないので、該濡れた部分と乾いた部分との境界に凹部を生ずることが避けられる。仮に凹部が生じたとしても、その凹部は浅いので、熱フロー後に第２電着塗膜が形成されても第２電着塗膜上に大きな凹凸部が生じることを抑制することができる。よって、第１電着塗膜の表面に凹部が生じることを抑制することができるので、電着塗膜層のムラをより一層抑制することができる。
【００１８】
第３の発明では、第２の発明において、上記洗浄水除去低減工程は、上記洗浄水停滞面から洗浄水が排除されるように該洗浄水停滞面に気体を吹き付ける工程であることを特徴とする。
【００１９】
上記の構成によれば、被塗物の洗浄水停滞面への気体の吹付けによって洗浄水停滞面の洗浄水を除去又は低減させることができるので、電着塗膜層のムラをより一層抑制することができる。
【００２０】
第４の発明では、第２又は第３の発明において、上記水洗工程は、上記第１電着塗膜が形成された被塗物をディップ水洗槽に貯留された洗浄水に浸漬するディップ水洗工程と、上記ディップ水洗工程の前又は後に、上記第１電着塗膜が形成された被塗物に対して洗浄水を吹き付けるスプレー水洗工程とを含むことを特徴とする。
【００２１】
上記の構成によれば、ディップ水洗工程及びスプレー水洗工程により第１電着塗膜が形成された被塗物を十分に洗浄するので、次の洗浄水除去低減工程の効果を高め、電着塗膜層のムラをより一層抑制することができる。
【００２２】
第５の発明では、第１〜第４の発明のいずれか１つにおいて、上記熱フロー工程の熱フローは、上記第１電着塗膜の焼付け温度よりも低い温度の温風を上記被塗物に吹き付けることによって行うことを特徴とする。
【００２３】
上記の構成によれば、熱フロー工程の熱フローは、第１電着塗膜の焼付け温度よりも低い温度の温風を被塗物に吹き付けるので、輻射による加熱ではなく、温風による加熱であるから、第１電着塗膜の表面に洗浄水が残っていたとしても、その洗浄水が速やかに除去される。よって、第１電着塗膜の表面に凹部が生ずることを抑制でき、電着塗膜層のムラをより一層抑制することができる。
【００２４】
第６の発明では、第５の発明において、上記熱フロー工程の熱フローは、上記第１電着槽における上記被塗物の上記対極に近い部位に形成された第１電着塗膜が７０℃から１００℃に数分間加熱された状態になるように行うことを特徴とする。
【００２５】
ところで、熱フローの加熱温度が低い場合、或いは加熱時間が短い場合には、被塗物の対極に近い部位の第１電着塗膜の熱フローが不十分になって、その電気抵抗が十分に上昇しないため、被塗物の対極から遠い部位に所望の厚さの第２電着塗膜を形成する上で不利になる。一方、上記加熱温度が高い場合、或いは加熱時間が長い場合は、被塗物の対極から遠い部位に薄く形成されている第１電着塗膜が熱フローして緻密な塗膜となり、すなわち、電気抵抗が高くなり、この遠い部位への第２電着塗膜の形成に不利になる。
【００２６】
上記の構成によれば、熱フロー工程の熱フローは、第１電着槽における被塗物の対極に近い部位に形成された第１電着塗膜が７０℃から１００℃に数分間加熱された状態になるように行うので、所望の厚さの第２電着塗膜を形成できる。よって、電着塗膜層のムラをより一層抑制することができる。
【００２７】
第７の発明では、第１〜第６の発明のいずれか１つにおいて、上記化成工程で用いる化成溶液は、酸化ジルコニウム処理液であることを特徴とする。
【００２８】
上記の構成によれば、化成処理工程において、酸化ジルコニウム処理液を用いるので、非結晶質の薄膜化成処理層上の電着塗膜層のムラを抑制しつつ、環境への負荷が少ない化成処理を被塗物に施すことができる。
【００２９】
第８の発明では、第１〜第７の発明のいずれか１つにおいて、上記化成処理工程の前に、被塗物の表面の汚れ又は油脂分を除去する脱脂洗浄工程をさらに備え、上記脱脂洗浄工程は、脱脂溶液を貯留した脱脂槽が予め設けられ、表面の汚れ又は油脂分を除去する前の被塗物を該脱脂溶液に浸漬させ、該脱脂槽の下部に配置した超音波振動子によって該脱脂溶液を超音波振動させることで該被塗物を脱脂洗浄する脱脂工程を含むことを特徴とする。
【００３０】
ところで、化成処理層が薄膜であるため、化成処理工程の前工程である脱脂洗浄工程での被塗物の洗浄状態が化成処理層の形成に顕著に影響する。つまり、被塗物に油分や鉄粉等が多く残留した状態では、薄膜の化成塗膜層が形成されにくく、電着塗膜層のムラも生じやすくなる。
【００３１】
上記の構成によれば、脱脂槽の下部に配置した超音波振動子によって脱脂溶液を超音波振動させることで被塗物を脱脂洗浄するので、スプレーによる水圧等を用いた洗浄に比べ、例えば被塗物の袋状になった部分の内側等の外部に露出していない部分も十分に脱脂洗浄することができる。これによって、後工程の電着塗装工程において、電着塗膜層のムラをより一層抑制することができる。
【００３２】
第９の発明では、第２〜第８の発明のいずれか１つにおいて、上記被塗物が自動車ボディであり、上記洗浄水停滞面が該自動車ボディのルーフであることを特徴とする。
【００３３】
ところで、例えば自動車ボディの場合、外部に露出している外板部だけでなく、車室内部やエンジンルーム内部、袋状になった部分の内側等の外部に露出していない内板部にも所定厚さの電着塗膜が形成されることが要望されるところ、上記のような複雑な構造を有する自動車ボディは電着塗膜のつきまわり性が低下しやすい。
【００３４】
ここで、上記の構成によれば、被塗物が自動車ボディであり、洗浄水停滞面が該自動車ボディのルーフであるので、自動車ボディの電着塗膜層のムラを抑制することができ、特に、洗浄水が残留しやすい自動車ボディのルーフにおいても、電着塗膜層のムラを抑制することができる。
【００３５】
第１０の発明では、被塗物の表面に化成処理層を形成する化成処理手段と、上記化成処理層が形成された被塗物の表面に電着塗膜層を形成する電着塗装手段とを備える電着塗装装置であって、上記化成処理手段は、化成溶液が貯留された化成槽を有し、被塗物を該化成溶液に浸漬させて該被塗物の表面に非結晶質の薄膜の化成処理層を形成する化成手段を備え、上記電着塗装手段は、第１電着槽を有し、上記化成処理層が形成された被塗物と対極との間に直流電圧を印加して該被塗物に第１電着塗膜を形成する第１電着手段と、上記第１電着塗膜が形成された被塗物の上記対極に近い部位に形成された第１電着塗膜の電気抵抗が、上記対極から遠い部位に形成された第１電着塗膜の電気抵抗よりも高くなるように、該第１電着塗膜の熱フローを行う熱フロー手段と、第２電着槽を有し、上記第１電着塗膜に熱フローが施された被塗物と対極との間に直流電圧を印加して該被塗物に第２電着塗膜を形成する第２電着手段と、上記第１電着塗膜及び第２電着塗膜を加熱硬化させる硬化手段とを備えることを特徴とする。
【００３６】
上記の構成によれば、第１の発明と同様の作用効果を得ることができる。
【００３７】
第１１の発明では、第１０の発明おいて、上記電着塗装手段は、上記第１電着手段と上記熱フロー手段との間に、上記第１電着塗膜が形成された被塗物を水洗する水洗手段と、上記水洗手段における水洗用の洗浄水が停滞する、被塗物の略水平になった洗浄水停滞面上の洗浄水を除去又は低減させる洗浄水除去低減手段とをさらに備えることを特徴とする。
【００３８】
上記構成によれば、第２の発明と同様の作用効果を得ることができる。
【００３９】
第１２の発明では、第１１の発明において、上記洗浄水除去低減手段は、上記洗浄水停滞面から洗浄水が排除されるように該洗浄水停滞面に気体を吹き付けるブローノズルを備えることを特徴とする。
【００４０】
上記の構成によれば、第３の発明と同様の効果を得ることができる。
【００４１】
第１３の発明では、第１１又は第１２の発明において、上記水洗手段は、上記第１電着塗膜が形成された被塗物を浸漬する洗浄水を貯留したディップ水洗槽と、上記ディップ水洗槽の前又は後に、上記第１電着塗膜が形成された被塗物に対して洗浄水を吹き付けるスプレーノズルとを備えることを特徴とする。
【００４２】
上記の構成によれば、第４の発明と同様の作用効果を得ることができる。
【００４３】
第１４の発明では、第１０〜第１３の発明のいずれか１つにおいて、上記熱フロー手段は、上記洗浄水が除去又は低減された被塗物に上記第１電着塗膜の焼付け温度よりも低い温度の温風を吹き付ける熱フロー装置を備えることを特徴とする。
【００４４】
上記の構成によれば、第５の発明と同様の作用効果を得ることができる。
【００４５】
第１５の発明では、第１０〜第１４の発明のいずれか１つにおいて、上記化成槽には、上記化成溶液として酸化ジルコニウム処理液が貯留されていることを特徴とする。
【００４６】
上記の構成によれば、第７の発明と同様の作用効果を得ることができる。
【００４７】
第１６の発明では、第１０〜第１５の発明のいずれか１つにおいて、上記化成処理手段の前に、被塗物の表面の汚れ又は油脂分を除去する脱脂洗浄手段をさらに備え、上記脱脂洗浄手段は、脱脂溶液が貯留された脱脂槽を有し、表面の汚れ又は油脂分を除去する前の被塗物を該脱脂溶液に浸漬させ、該脱脂槽の下部に配置された超音波振動子によって該脱脂溶液を超音波振動させることで該被塗物を脱脂洗浄する脱脂手段を備えることを特徴とする。
【００４８】
上記の構成によれば、第８の発明と同様の作用効果を得ることができる。
【００４９】
第１７の発明では、第１２の発明、第１２の発明を引用する第１３の発明、第１２の発明を引用する第１４の発明、第１２の発明を引用する第１５の発明、又は第１２の発明を引用する第１６の発明のいずれか一つにおいて、上記被塗物は、自動車ボディであり、上記洗浄水停滞面は該自動車ボディのルーフであり、上記水洗手段から上記熱フロー手段にわたって延びるガイドレールと、上記ガイドレールに吊り下げられ、上記自動車ボディを搭載して上記水洗手段から上記熱フロー手段に搬送するハンガーとをさらに備え、上記ブローノズルは、上記気体が上記自動車ボディのルーフに吹き付けられるように気体吹出口を下向きにして、上記自動車ボディが上記ハンガーに搭載されて通る場所の上方に配置されており、上記ブローノズルへの気体の供給及びその停止を制御する電磁弁と、上記自動車ボディのルーフが上記ブローノズルの気体吹出口の前方を通過する間に気体が上記ブローノズルに供給され、且つ上記ハンガーを構成するフレームが上記ブローノズルの気体吹出口の前方を横切るときには上記気体の供給が停止するように、上記自動車ボディの搬送位置に応じて、上記電磁弁の動作を制御する制御装置とをさらに備えることを特徴とする。
【００５０】
上記の構成によれば、自動車ボディをハンガーに搭載した状態で水洗手段から熱フロー手段に搬送する間に洗浄水停滞面であるルーフ上の洗浄水を気体の吹付けによって除去又は低減させることができる。ハンガーを構成するフレームがブローノズルの気体吹出口の前方を横切るときには上記気体の供給が停止するので、フレームに付着している可能性がある塵芥や油等の異物が上記気体で吹き飛ばされて被塗物に付着することが避けられる。よって、電着塗膜層のムラをより一層抑制することができる。
【００５１】
ブローノズルは、ハンガーの上方に１つだけ配置してもよく、或いは複数のブローノズルをハンガーの上方に配置してもよい。
【発明の効果】
【００５２】
以上のように、本発明によれば、非結晶質の薄膜化成処理層が形成された被塗物の表面に生じる電着塗膜層のムラを抑制できる。
【図面の簡単な説明】
【００５３】
【図１】本発明の実施形態に係る電着塗装方法を用いた工程の流れを示す図である。
【図２】電着塗装ラインの脱脂洗浄エリアに設けられた脱脂槽を模式的に示す断面図である。
【図３】電着塗装ラインの電着塗装エリアを示す図である。
【図４】電着塗装ラインの電着塗装エリアに設けられた第１電着槽を模式的に示す断面図である。
【図５】電着塗装ラインの電着塗装エリアに設けられた洗浄水除去促進装置（エアブロー装置）を示す一部断面にした正面図である。
【図６】同装置の側面図である。
【図７】同装置の平面図である。
【図８】電着塗装ラインの電着塗装エリアに設けられた塗膜熱フロー装置の横断面図である。
【図９】同装置の縦断面図である。
【発明を実施するための形態】
【００５４】
以下、本発明を実施するための形態を図面に基づいて説明する。以下の好ましい実施形態の説明は、本質的に例示に過ぎず、本発明、その適用物或いはその用途を制限することを意図するものではない。
【００５５】
＜全体構成＞
図１は、本実施形態に係る電着塗装方法を用いた工程の流れを示す図である。電着塗装装置Ｅにより電着塗装される被塗物は自動車ボディ１（図２等参照）である。この電着塗装装置Ｅは、電着塗装ラインＬを備える。この電着塗装ラインＬは、上流側から順に、脱脂洗浄エリアＡと、化成処理エリアＢと、電着塗装エリアＣとを含む。自動車ボディ１は、後述するハンガー式搬送装置で搬送される。具体的には、自動車ボディ１は、ハンガー４５（図６，図８及び図９参照）に搭載されて各エリアＡ，Ｂ，Ｃの順に送られる。
【００５６】
＜脱脂洗浄エリアＡ＞
脱脂洗浄エリアＡは、自動車ボディ１の表面の汚れ又は油脂分を除去するためのエリアである。脱脂洗浄エリアＡには、電着塗装ラインＬの上流側から順に、第１水洗ステーションＡ１、脱脂洗浄ステーションＡ２、第２水洗ステーションＡ３が配置されている。第１水洗ステーションＡ１では、表面の汚れ又は油脂分を除去する前の自動車ボディ１の水洗が行われる。そのために、第１水洗ステーションＡ１には、ディップ水洗槽又はスプレーノズル（スプレー水洗装置）が設けられている。自動車ボディ１は、ディップ水洗槽に貯留された洗浄水に浸漬することや、スプレーノズルを用いて洗浄水を吹き付けることによって洗浄される。ディップ水洗槽内又はスプレーノズルから放出される洗浄水の温度は、４０℃〜５０℃である。このように、常温よりも高い水温で水洗することで、自動車ボディ１の表面に付着した油脂分が除去されやすくなる。
【００５７】
脱脂洗浄ステーションＡ２には、図２に示すように、第１水洗ステーションＡ１で水洗された自動車ボディ１が浸漬される、脱脂溶液Ａ１２を貯留した脱脂槽Ａ１３が設けられている。脱脂槽Ａ１３の下部には、複数の超音波振動子Ａ１４が配設されている。この超音波振動子Ａ１４の超音波振動によって、脱脂溶液Ａ１２が振動する。このとき、脱脂溶液Ａ１２中に小さな気泡が無数に発生し、この発生した気泡が自動車ボディ１に衝突して破裂する。この際に生じる衝撃波によって自動車ボディ１の表面に付着した汚れや油脂分が引きはがされることで脱脂洗浄が行われる。脱脂槽Ａ１３内の脱脂溶液Ａ１２の温度は、４０℃〜５０℃である。超音波振動子Ａ１４による脱脂洗浄処理は、１〜２分程度行われる。これにより、自動車ボディ１全体の面積の９０％以上の部分の汚れ又は油脂分が洗浄される。なお、本実施形態では、脱脂槽Ａ１３及び脱脂槽Ａ１３の下部に配設された超音波振動子Ａ１４が本発明の脱脂手段に相当する。
【００５８】
脱脂溶液Ａ１２としては、脱脂槽Ａ１３のろ過装置Ａ１５で得られるろ液が使用される。そのため、脱脂槽Ａ１３には、上流側から順に、ろ過装置Ａ１５と、ポンプＡ１６と、スプレーノズルＡ１７とが連結されていて、スプレーノズルＡ１７は、脱脂槽Ａ１３内に設けられている。ろ過装置Ａ１５では、脱脂溶液Ａ１２を遠心分離し、さらにフィルターを通過させて溶液中の油分や鉄粉等を除去している。つまり、脱脂溶液Ａ１２の無駄を減らすべく、脱脂洗浄に使用された脱脂溶液Ａ１２は、ろ過装置Ａ１５を通過し油分や鉄粉等が除去され、油分等が除去されたろ液はポンプＡ１６により、スプレーノズルＡ１７を介して脱脂槽Ａ１３に供給される。
【００５９】
脱脂槽Ａ１３の下流側には、脱脂槽Ａ１３で脱脂洗浄された自動車ボディ１に残留する油脂分や鉄粉等をさらに除去するための傾斜部Ａ１８が設けられている。傾斜部Ａ１８は、上流側から下流側に向かって上方に傾斜している。傾斜部Ａ１８における自動車ボディ１の両側側方には、スプレーノズルＡ１９が配置されている。スプレーノズルＡ１９からは、脱脂溶液Ａ１２が供給され、自動車ボディ１に吹き付けられる。なお、自動車ボディ１は、ハンガー４５と共に脱脂溶液中に浸漬されるが、図２では、搬送装置の図示を省略している。
【００６０】
第２水洗ステーションＡ３では、後述する第５水洗ステーション７と同様に、脱脂洗浄ステーションＡ２で脱脂洗浄された自動車ボディ１のディップ水洗、スプレー水洗、ディップ水洗、スプレー水洗が順に行われる。そのために、第１ディップ水洗槽、第１スプレーノズル、第２ディップ水洗槽、第２スプレーノズルが設けられている。
【００６１】
＜化成処理エリアＢ＞
化成処理エリアＢは、汚れ又は油脂分が除去された自動車ボディ１の表面に化成処理層を形成するためのエリアである。化成処理エリアＢには、電着塗装ラインの上流側から順に、化成処理ステーションＢ１、第３水洗ステーションＢ２が配置されている。化成処理ステーションＢ１には、脱脂洗浄によって汚れ又は油脂分が除去された自動車ボディ１が浸漬される化成溶液を貯留した化成槽（化成手段）が設けられている。化成槽には、化成溶液として非結晶質の薄膜を形成する酸化ジルコニウム処理液が貯留されている。化成溶液の温度は、約４０℃である。自動車ボディ１を化成槽に浸漬してから化成処理層を形成するまでの処理時間は、２〜３分程度である。この化成処理により、自動車ボディ１の表面には、０．０２μｍ程度の化成処理層が形成される。
【００６２】
化成槽には、上流側から順に、ろ過装置と、ポンプとスプレーノズルが連結されていて、スプレーノズルは化成槽内に設けられている。ろ過装置では、重力による沈降又は、化成溶液を遠心分離し、さらにフィルターを通過させて溶液中の化成スラッジを除去している。つまり、化成溶液を効率的に利用するべく、化成処理に使用された化成溶液は、ろ過装置を通過し化成スラッジが除去され、化成スラッジが除去されたろ液はポンプにより、スプレーノズルを介して化成槽に供給される。
【００６３】
第３水洗ステーションＢ２には、化成処理層が形成された自動車ボディ１のディップ水洗とこれに続くスプレー水洗とが行われる。そのために、ディップ水洗槽及びスプレーノズルが設けられている。自動車ボディ１は、ディップ水洗槽に貯留された洗浄水に浸漬されることによって洗浄され、次いで、スプレーノズルによって洗浄水が吹き付けられて洗浄される。
【００６４】
＜電着塗装エリアＣ＞
電着塗装エリアＣは、化成処理層が形成された自動車ボディ１の表面に電着塗膜層を形成するためのエリアである。図３に示す電着塗装エリアＣには、電着塗装ラインＬの上流側から順に、第１電着ステーション２、第４水洗ステーション３、洗浄水除去ステーション４、熱フローステーション５、第２電着ステーション６及び第５水洗ステーション７が配置されている。図示は省略しているが、第５水洗ステーション７の次に電着塗膜の焼付けステーションが設けられる。
【００６５】
第１電着ステーション２には、化成処理された自動車ボディ１が浸漬される電着塗料９を貯留した第１電着槽１１が設けられている。第１電着ステーション２において、図４に示すように、第１電着槽１１内に浸漬された自動車ボディ１を陰極とし、第１電着槽１１内において自動車ボディ１の両側側方及び下側に設けられた対極１０を陽極としてカチオン電着塗装が行なわれる。なお、自動車ボディ１は、ハンガー４５と共に電着塗料９中に浸漬されるが、図４では、搬送装置の図示を省略している。また、本実施形態では、自動車ボディ１を陰極とし、対極１０を陽極とする第１電着槽１１が本発明の第１電着手段に相当する。
【００６６】
第４水洗ステーション３では、第１電着槽１１の塗料が電着した自動車ボディ１のディップ水洗とこれに続くスプレー水洗が行なわれる。そのために、ディップ水洗槽１２及びスプレーノズル１３が設けられている。自動車ボディ１は、ディップ水洗槽１２に貯留された洗浄水に浸漬することによって洗浄され、次いで、スプレーノズル１３によって洗浄水が吹き付けられて洗浄される。なお、本実施形態では、ディップ水洗槽１２及びスプレーノズル１３が本発明の水洗手段に相当する。
【００６７】
上記ディップ水洗及びスプレー水洗の洗浄水としては、第１電着槽１１の電着塗料の限外ろ過（以下、「ＵＦ」という場合がある。）で得られるＵＦろ液が使用される。そのために、ＵＦ装置１４及び該ＵＦ装置１４で得られるＵＦろ液を貯留するろ液タンク１５が設けられている。電着塗料の損失を減らすべく、ろ液タンク１５のＵＦろ液がスプレーノズル１３に供給され、スプレー済みの洗浄液がディップ水洗槽１２に回収され、ディップ水洗槽１２からのオーバーフロー水が第１電着槽１１に回収される。
【００６８】
洗浄水除去ステーション４では、自動車ボディ１の水洗用の洗浄水が停滞する略水平になった洗浄水停滞面であるルーフ１ａ（図５〜図９参照）の洗浄水が非加熱で強制的に除去又は低減される。この洗浄水の除去又低減のために洗浄水除去促進装置８（洗浄水除去低減手段）が設けられている。当該ステーションについては後に詳述する。
【００６９】
熱フローステーション５では、自動車ボディ１の外表面における第１電着槽１１の対極１０に近い部位に形成された第１電着塗膜が熱フローし、該近い部位の第１電着塗膜の電気抵抗が、自動車ボディ１の内板部など第１電着槽１１の対極１０から遠い部位に形成された第１電着塗膜の電気抵抗よりも高くなるように、自動車ボディ１を加熱する。そのために、塗膜熱フロー装置１６（熱フロー手段）が設けられている。塗膜熱フロー装置１６は、ヒーター１８による温風が供給される温風加熱炉１７を備えている。自動車ボディ１が温風加熱炉１７を通過する間に、第１電着塗膜を熱フローさせる。塗膜熱フロー装置１６の具体的な構成は後に詳述する。
【００７０】
第２電着ステーション６には、熱フローステーション５を経た自動車ボディ１が浸漬される電着塗料を貯留した、第１電着槽１１と同様の第２電着槽２１が設けられている。第２電着ステーション６においても、第１電着ステーション２と同様に、第２電着槽２１内に浸漬された自動車ボディ１を陰極とし、第２電着槽２１内に設けられた対極（図示省略）を陽極とするカチオン電着塗装が行なわれる。本実施形態の第２電着槽２１の電着塗料は、その成分構成が第１電着槽１１の電着塗料と同じであるが、両電着槽１１，２１の塗料成分が異なるものであってもよい。なお、本実施形態では、自動車ボディ１を陰極とし、対極を陽極とする第２電着槽２１が第２電着手段に相当する。
【００７１】
第５水洗ステーション７では、第２電着槽２１の塗料が電着した自動車ボディ１に対してスプレー水洗、ディップ水洗、スプレー水洗、ディップ水洗及びスプレー水洗が順に行なわれる。そのために、電着塗装ラインＬの上流側から順に、第１〜第３のスプレーノズル２２〜２４、第１ディップ水洗槽２５、第４スプレーノズル２６、第２ディップ水洗槽２７及び第５スプレーノズル２８が設けられている。
【００７２】
第１〜第４のスプレーノズル２２〜２４，２６によるスプレー水洗及び第１ディップ水洗槽２５によるディップ水洗では、洗浄水として、第２電着槽２１の電着塗料の限外ろ過で得られるＵＦろ液が使用される。そのために、ＵＦ装置３１及び該ＵＦ装置３１で得られるＵＦろ液を貯留するろ液タンク３２が設けられている。また、第２スプレーノズル２３及び第３スプレーノズル２４各々によるスプレー済みの洗浄液を回収する洗浄液回収タンク３３，３４が設けられている。一方、第２ディップ水洗槽２７によるディップ水洗及び第５スプレーノズル２８によるスプレー水洗には工業用水が使用される。
【００７３】
電着塗料の損失を減らすべく、ろ液タンク３２のＵＦろ液が第１及び第４の各スプレーノズル２２，２６に供給される。第４スプレーノズル２６によるスプレー済みの洗浄液が第１ディップ水洗槽２５に回収される。第１ディップ水洗槽２５からのオーバーフロー水は第３スプレーノズル２４用の洗浄液回収タンク３４に回収される。第３スプレーノズル２４には洗浄液回収タンク３４の洗浄液が供給され、洗浄液回収タンク３４からのオーバーフロー水が第２スプレーノズル２３用の洗浄液回収タンク３３に回収される。第２スプレーノズル２３には洗浄液回収タンク３３の洗浄液が供給され、洗浄液回収タンク３３からのオーバーフロー水が第２電着槽２１に回収される。
【００７４】
第５水洗ステーション７の後の焼付けステーション（図示省略）では、自動車ボディ１の表面に形成された第１電着塗膜及び第２電着塗膜に対して加熱が行われる。そのために、加熱硬化炉（硬化手段）が設けられている。
【００７５】
＜洗浄水除去ステーション４＞
自動車ボディ１は、洗浄水除去ステーション４を含めて全電着塗装装置Ｅ内を電着塗装ラインＬに沿ってオーバーヘッドコンベア（ハンガー式搬送装置）によって搬送される。この搬送装置は、図５及び図６に簡略化して示すように、電着塗装装置Ｅに沿って延びるガイドレール４１と、このガイドレール４１にローラ４２によって係合し該ガイドレール４１に沿って移動する前後のトロリー４３，４４と、トロリー４３，４４に吊り下げられ、自動車ボディ１が搭載されるハンガー４５とを備えている。図５において、４９はオイルパンである。
【００７６】
ハンガー４５は、自動車ボディ１を両側から支持するための、前後のトロリー４３，４４各々にＣネック４６を介して吊り下げられた前後の門型フレーム４７，４８を備えている。前後の門型フレーム４７，４８は連結バー５１，５２によって連結されている。前後の門型フレーム４７，４８の下端部には自動車ボディ１を受ける受け部５３，５４が設けられている。
【００７７】
本実施形態では、洗浄水除去ステーション４の洗浄水除去促進装置８は、気体としてのエアをルーフ１ａに向かって吹き付けるエアブロー装置によって構成されている。図７に示すように、このエアブロー装置は、２つが１組となった３組の、すなわち、計６つのノズル取付管５５を備えている。すなわち、自動車ボディ１の搬送方向と直交する水平方向に間隔をおいて配置された左右２つのノズル取付管５５が１組となっており、その３組が互いに該搬送方向の前側、中間及び後側に間隔をおいて並んでいる。左右のノズル取付管５５に取り付けたノズル（ブローノズル）６０がルーフ１ａの左部及び右部の洗浄水の除去をそれぞれ担う。
【００７８】
ノズル取付管５５は、自動車ボディ１がハンガー４５の受け部５３，５４に搭載されて通る場所の上方に配置されている。各ノズル取付管５５は、３つのノズル取付部を備え、本実施形態では、図５に示すように、そのうちの１つのノズル取付部に銅管６０ａを介してノズル６０が取付けられている。各ノズル６０は、エアが自動車ボディ１のルーフ１ａに吹き付けられるように、エア吹出口が下向きに開口している。図６に矢符で示すように、本実施形態では、ノズル６０が吹き出すエアが、ハンガー４５の門型フレーム４７，４８よりも上側からエアがルーフ１ａに向かって吹き付けられる。ルーフ１ａに対するエアの吹付け速度はおよそ２０ｍ／秒〜２５ｍ／秒である。なお、この場合の吹付け速度は、自動車ボディ１を設けない状態で気体を送ったときの、自動車ボディ１が設けられている場合にルーフ１ａが存すると想定される位置の気体の流速である。
【００７９】
次に、ノズル６０にエアを供給するエア配管について説明する。エア源としてのエアコンプレッサー（図示省略）から、洗浄水除去ステーション４における自動車ボディ搬送路の傍らに第１エア供給管５６が延びている。第１エア供給管５６は、上記３組のノズル取付管５５にエアを供給すべく、３本の第２エア供給管５７〜５９に分岐している。各第２エア供給管５７〜５９は、左右のノズル取付管５５にエアを供給すべく、第３エア供給管５７ａ〜５９ａ，５７ｂ〜５９ｂに分岐している。
【００８０】
第１エア供給管５６には、手動開閉弁６１及び空圧メーター６２が設けられている。３本の第２エア供給管５７〜５９各々には、当該管路の手動開閉弁６３、ノズル６０へのエアの供給及びその停止を制御する電磁弁６４及び空圧メーター６５が設けられている。
【００８１】
そうして、洗浄水除去促進装置としてのエアブロー装置は、自動車ボディ１のルーフ１ａがノズル６０のエア吹出口の前方を通過する間にエアがノズル６０に供給され、且つハンガー４５の門型フレーム４７，４８がノズル６０のエア吹出口の前方を横切るときにはエアの供給が停止するように、自動車ボディ１の搬送位置に応じて、電磁弁６４の作動を制御する制御装置６６を備えている。この制御のために、ノズル６０のエア吹出口の前方を自動車ボディ１のルーフ１ａが通過しているか否かを検出する光学センサ（図示省略）が設けられ、該光学センサの検出信号が上記制御装置６６に与えられる。
【００８２】
＜熱フローステーション５＞
図８に示すように、温風加熱炉１７の相対する側壁は、内側壁７１と外側壁７２とよりなる二重壁構造になっている。内側壁７１と天井壁７３と底壁７４とで囲まれたトンネル炉が形成され、該トンネル炉の上部をハンガー式搬送装置のガイドレール４１がトンネル炉長手方向に通っている。自動車ボディ１はハンガー４５に搭載されてトンネル炉を通過する。
【００８３】
トンネル炉の内側壁７１と外側壁７２との間にヒーター、ブロアモーター及び送風ファンを備えた温風吹出手段７６が設けられている。そうして、相対する内側壁７１には、ハンガー４５に搭載された自動車ボディ１に向けて温風を吹き出すための上段、中段及び下段の各ノズルボックス７７，７８，７９が設けられている。
【００８４】
図９に示すように、中段及び下段の各ノズルボックス７８，７９は、自動車ボディ１の側面に向かって温風を吹き出す複数の縦長スロット状の第１温風吹出口８１をトンネル炉長手方向に間隔をおいて備えている。上段のノズルボックス７７は、自動車ボディ１の洗浄水停滞面であるルーフ１ａを指向して温風を吹き出す筒孔状の第２温風吹出口８２を備えている。
【００８５】
ここに、第２温風吹出口８２からルーフ１ａまでの距離は、第１温風吹出口８１から自動車ボディ１の側面までの距離よりも遠い。そこで、温風がルーフ１ａに確実に到達するように、第２温風吹出口８２の温風吹出速度は第１温風吹出口８１の温風吹出速度よりも大きくされている。また、温風の指向性を高めるべく、第２温風吹出口８２は筒孔状に形成されている。第１温風吹出口８１及び第２温風吹出口８２各々のボディ側面及びルーフ１ａに対する温風の吹付け速度は、およそ５ｍ／秒〜１５ｍ／秒程度である。
【００８６】
内側壁７１の上部には、トンネル炉内の加熱されたエアを吸い込んで温風吹出手段７６に循環させるためのエア吸込口８３が開口している。
【００８７】
＜電着塗装方法＞
第１水洗ステーションＡ１において、表面の汚れ又は油脂分を除去する前の自動車ボディ１は、ディップ水洗槽の洗浄水中に浸漬された後引き上げられることによりディップ水洗が行われる又は、スプレーノズルから放出するスプレー水を吹き付けられることによりスプレー水洗が行われる。
【００８８】
自動車ボディ１は、ハンガー４５に搭載された状態で第１水洗ステーションＡ１から脱脂洗浄ステーションＡ２に搬送される。脱脂洗浄ステーションＡ２において、水洗された自動車ボディ１が脱脂槽Ａ１３の脱脂溶液Ａ１２中に浸漬される。脱脂槽Ａ１３の下部に配置した超音波振動子Ａ１４の超音波によって脱脂溶液Ａ１２が振動し、この振動で生じた気泡が自動車ボディ１に衝突して破裂することで、自動車ボディ１を脱脂洗浄する（脱脂工程）。超音波の振動によって自動車ボディ１を脱脂洗浄するので、スプレーによる水圧等を用いた洗浄に比べ、自動車ボディ１の外部に露出していない部分も十分に脱脂洗浄することができる。
【００８９】
自動車ボディ１は、ハンガー４５に搭載された状態で脱脂洗浄ステーションＡ２から第２水洗ステーションＡ３に搬送される。第２水洗ステーションＡ３において、脱脂された自動車ボディ１は、第１ディップ水洗槽の洗浄水中に浸漬して引き上げられることにより、ディップ水洗が行われ、次いで第１スプレーノズルによる洗浄水の吹付けによってスプレー水洗が行われ、次いで第２ディップ水洗槽によるディップ水洗、第２スプレーノズルによるスプレー水洗が順に行われる。
【００９０】
自動車ボディ１は、ハンガー４５に搭載された状態で第２水洗ステーションＡ３から化成処理ステーションＢ１に搬送される。化成処理ステーションＢ１において、洗浄された自動車ボディ１は、化成槽の酸化ジルコニウム処理液中に浸漬される（化成工程）。これによって、自動車ボディ１の表面に非結晶質の薄膜化成処理層が形成される。従って、化成処理で生じる化成スラッジを抑制することができ、環境への負荷を減らすことができる。
【００９１】
自動車ボディ１は、ハンガー４５に搭載された状態で化成処理ステーションＢ１から第３水洗ステーションＢ２に搬送される。第３水洗ステーションＢ２において、化成処理層が形成された自動車ボディ１は、ディップ水洗槽の洗浄水中に浸漬して引き上げられることにより、ディップ水洗が行われ、次いでスプレーノズルによる洗浄水の吹付けによってスプレー水洗が行われる。
【００９２】
第１電着ステーション２において、図４に示すように、洗浄された自動車ボディ１が第１電着槽１１の電着塗料９中に浸漬され、自動車ボディ１と対極１０との間に直流電圧が印加される（第１電着工程）。これにより、自動車ボディ１の外板部及び内板部に第１電着塗膜が形成される。第１電着塗膜は、外板部のように対極１０に近く電流密度が高くなる部位に厚く形成され、内板部のように対極１０から遠く電流密度が低くなる部位には薄く形成される。
【００９３】
自動車ボディ１は、ハンガー４５に搭載された状態で第１電着ステーション２から第４水洗ステーション３に搬送される。第４水洗ステーション３において、第１電着塗膜が形成された自動車ボディ１は、ディップ水洗槽１２の洗浄水中に浸漬して引き上げられることにより、ディップ水洗（ディップ水洗工程）が行なわれ、次いでスプレーノズル１３による洗浄水の吹付けによってスプレー水洗（スプレー水洗工程）が行なわれる（水洗工程）。
【００９４】
自動車ボディ１は、ハンガー４５に搭載された状態で第４水洗ステーション３から洗浄水除去ステーション４に搬送される。洗浄水除去ステーション４では、洗浄された自動車ボディ１のルーフ１ａが各ノズル６０のエア吹出口の前方を通過するときに、当該ノズル６０に係る電磁弁６４が開となってエアがルーフ１ａに吹き付けられる（洗浄水除去低減工程）。このエア吹付けによって、ルーフ１ａに停滞している洗浄水の殆どが吹き飛ばされて除去される。従って、続く熱フロー工程において第１電着塗膜に凹部を生ずることを防止する上で有利になる。洗浄水の除去又は低減は、第１電着塗膜の意図しない熱フローを招くことがないように、非加熱で又は低雰囲気で行うことが好ましい。また、ハンガー４５のフレーム４７，４８がノズル６０のエア吹出口の前方を通過するときは、エアの吹出が停止する。従って、ハンガー４５に付着している油やごみがエアで飛ばされて第１電着塗膜に付着することは避けられる。
【００９５】
自動車ボディ１は、ハンガー４５に搭載された状態で洗浄水除去ステーション４から熱フローステーション５に搬送され、温風加熱炉１７に、すなわち、トンネル炉に搬入される。自動車ボディ１の外板部の第１電着塗膜は、トンネル炉を通過する間に、第１温風吹出口８１及び第２温風吹出口８２から吹き出される温風によって加熱されて熱フローされる（熱フロー工程）。
【００９６】
第１電着塗膜の熱フローは、該第１電着塗膜の焼付け温度（１５０℃〜１８０℃）よりも低い温度の温風を自動車ボディ１に吹き付けることによって行う。輻射による加熱ではなく、温風による加熱であるから、第１電着塗膜の表面に洗浄水が残っていたとしても、その洗浄水が速やかに除去されるため、第１電着塗膜の表面に凹部を生じることを防止する上で有利になる。
【００９７】
また、第１電着塗膜の熱フローは、例えば、第１電着槽１１における自動車ボディ１の対極１０に近い部位に形成された第１電着塗膜が７０℃から１１０℃の温度に数分間加熱された状態となるように行うことが好ましい。加熱温度が低い場合、或いは加熱時間が短い場合には、自動車ボディ１の対極１０に近い部位の第１電着塗膜の熱フローが不十分になって、その電気抵抗が十分に上昇しないため、自動車ボディ１の対極１０から遠い部位に所望の厚さの第２電着塗膜を形成する上で不利になる。一方、上記加熱温度が高い場合、或いは加熱時間が長い場合は、自動車ボディ１の対極１０から遠い部位に薄く形成されている第１電着塗膜が熱フローして緻密な塗膜となり、すなわち、電気抵抗が高くなり、この遠い部位への第２電着塗膜の形成に不利になる。
【００９８】
第２温風吹出口８２の温風はルーフ１ａを指向するから、ルーフ１ａに洗浄水が残っていても、その洗浄水は速やかに蒸発する。すなわち、ルーフ１ａの洗浄水で濡れた部分と乾いた部分との境界が速やかに消失する。従って、ルーフ１ａの全面にわたって第１電着塗膜の温度が略均一に上昇していく。そのため、第１電着塗膜に部分的に体積収縮量が異なる部分を生じて局部的な凹部を生ずることが避けられる。
【００９９】
第１及び第２温風吹出口８１，８２の温風は自動車ボディ１の外板部に当てられるから、外板部の第１電着塗膜は熱フローするものの、内板部の第１電着塗膜が受ける熱量は少ない。そのため、内板部の第１電着塗膜は、外板部の第１電着塗膜に比べて、熱フローの程度が軽くなる。外板部からみて内板部の奥まった箇所では殆ど熱フローしない。従って、外板部の第１電着塗膜の電気抵抗が内板部の第１電着塗膜の電気抵抗に比べて高くなる。
【０１００】
自動車ボディ１は、ハンガー４５に搭載された状態で熱フローステーション５から第２電着ステーション６に搬送される。第２電着ステーション６では、第１電着塗膜に熱フローが施された自動車ボディ１が第２電着槽２１の電着塗料中に浸漬され、自動車ボディ１と対極との間に直流電圧が印加される（第２電着工程）。これにより、自動車ボディ１の外板部及び内板部に第２電着塗膜が形成される。この場合、先の熱フローによって、外板部の第１電着塗膜は内板部の第１電着塗膜に比べて電気抵抗が高くなっているから、外板部に比べて内板部の方に第２電着槽２１の電着塗料が多く付着する。従って、第２電着槽２１の電着塗料中への自動車ボディ１の浸漬時間の調整等により、外板部及び内板部の電着塗膜の厚さ（第１電着塗膜と第２電着塗膜とを合わせた厚さ）を所望の膜厚にコントロールすることが容易になる。
【０１０１】
自動車ボディ１は、ハンガー４５に搭載された状態で第２電着ステーション６から第５水洗ステーション７に搬送される。第５水洗ステーション７において、第２電着塗膜が形成された自動車ボディ１に対して、第１〜第３のスプレーノズル２２〜２４によるスプレー水洗、第１ディップ水洗槽２５によるディップ水洗、第４スプレーノズル２６によるスプレー水洗、第２ディップ水洗槽２７によるディップ水洗、及び第５スプレーノズル２８によるスプレー水洗が順に行なわれる。
【０１０２】
自動車ボディ１は、ハンガー４５に搭載された状態で第５水洗ステーション７から電着塗膜の焼付けステーションに搬送され、自動車ボディ１表面に形成された第１電着塗膜及び第２電着塗膜の焼付け硬化が行なわれる（硬化工程）。
【０１０３】
＜その他の実施形態＞
自動車ボディ搬送用のハンガーとしては、自動車ボディ１をその片側から支持するＣ型ハンガーを採用することもできる。この場合、洗浄水除去ステーション４では、自動車ボディ１を挟んでＣ型ハンガーの反対側に第２エア供給管５７〜５９を配置し、該第２エア供給管５７〜５９から、Ｃ型ハンガーの上部フレームが通過する位置と自動車ボディ１のルーフ１ａが通過する位置との間の中間位置に向けてエア供給管を延ばし、該中間位置にノズル６０を配置することができる。これにより、ノズル６０の下をハンガーの上部フレームが通過することがないため、ノズル６０の下をルーフ１ａが通過するときに、エアをルーフ１ａに対して連続的に吹き付けることができる。
【０１０４】
Ｃ型ハンガーを採用するときは、熱フローステーションにおいても、自動車ボディ１を挟んでＣ型ハンガーの反対側から、Ｃ型ハンガーの上部フレームが通過する位置と自動車ボディ１のルーフ１ａが通過する位置との間の中間位置に温風吹出管を延設することができる。これにより、ルーフ１ａが通過する位置の直上に第２温風吹出口８２を下方へ向けて配置することができるから、ルーフ１ａに残る洗浄水を速やかに蒸発除去する上で有利になる。
【０１０５】
また、上記実施形態では、第１電着塗料及び第２電着塗料はその組成が同じであるが、第２電着塗料として第１電着塗料とは異なる組成の電着塗料を採用することもできる。
【０１０６】
また、上記実施形態では、脱脂洗浄ステーションＡ２において、複数の超音波振動子Ａ１４が配設された脱脂槽Ａ１３を用いて脱脂洗浄が行われるが、超音波振動子を備えない脱脂槽を採用することもできる。
【０１０７】
また、第４水洗ステーション３において、ディップ水洗の後にスプレー水洗が行われるが、スプレー水洗の後にディップ水洗を行うこともできる。なお、ディップ水洗の後にスプレー水洗を行う方が、電着塗料９を効率よく洗浄することができる。
【０１０８】
また、上記実施形態では、洗浄水除去ステーション４において、エアがルーフ１ａに吹き付けられるが、ルーフ１ａから洗浄水が除去されればよく、エアを吹き付ける以外の方法を採用することもできる。
【０１０９】
また、上記実施形態では、洗浄水除去促進装置８における各ノズル取付管５５のノズル取付部の１つにノズル６０が取り付けられるが、複数のノズル取付部にノズルを取り付けることもできる。
【０１１０】
また、上記実施形態では、化成処理ステーションＢ１において、化成溶液として酸化ジルコニウム処理液を用いたが、自動車ボディ１に非結晶質の薄膜の化成処理層が形成される化成溶液であればよく、酸化ジルコニウム処理液以外の溶液を採用することもできる。
【符号の説明】
【０１１１】
Ｅ      電着塗装装置
Ｌ      電着塗装ライン
Ａ      脱脂洗浄エリア
Ｂ      化成処理エリア
Ｃ      電着塗装エリア
１      自動車ボディ（被塗物）
１ａ    ルーフ（洗浄水停滞面）
Ａ１２        脱脂溶液
Ａ１３        脱脂槽
Ａ１４  超音波振動子
８      洗浄水除去促進装置
１０    対極
１２    ディップ水洗槽
１３    スプレーノズル
１６    塗膜熱フロー装置
４１    ガイドレール
４５    ハンガー
６０    ノズル
６４    電磁弁
６６    制御装置
【図１】
2019127642.tif 000003
【図２】
2019127642.tif 000004
【図３】
2019127642.tif 000005
【図４】
2019127642.tif 000006
【図５】
2019127642.tif 000007
【図６】
2019127642.tif 000008
【図７】
2019127642.tif 000009
【図８】
2019127642.tif 000010
【図９】
2019127642.tif 000011